(57)【要約】【課題】ＳＯＩ層剥離後に行う還元性熱処理によって発生する埋め込み酸化膜厚の面内分布のバラツキを抑制することができる貼り合わせＳＯＩウェーハの製造方法を提供する。【解決手段】貼り合わせＳＯＩウェーハを製造する方法において、シリコン酸化膜を、バッチ式熱処理炉を使用して、少なくとも昇温中での熱酸化と降温中での熱酸化のいずれか一方を含む熱酸化処理を行うことにより、剥離後の貼り合わせＳＯＩウェーハの埋め込み酸化膜が同心円形状の酸化膜厚分布となるように形成し、さらに、ボンドウェーハの剥離後の貼り合わせＳＯＩウェーハに還元性熱処理を行うことにより、埋め込み酸化膜の膜厚レンジを還元性熱処理前の膜厚レンジよりも小さくすることを特徴とする貼り合わせＳＯＩウェーハの製造方法。【選択図】図１
2015170796.tif 000002
【特許請求の範囲】
【請求項１】
シリコン単結晶からなるボンドウェーハとベースウェーハの少なくとも一方のウェーハの表面にシリコン酸化膜を熱酸化処理により形成し、該ボンドウェーハの表面に水素イオン、希ガスイオンの少なくとも一種類のガスイオンをイオン注入してイオン注入層を形成し、該ボンドウェーハのイオン注入した表面と前記ベースウェーハの表面とを、前記シリコン酸化膜を介して貼り合わせた後、前記イオン注入層で前記ボンドウェーハを剥離することにより貼り合わせＳＯＩウェーハを製造する方法において、
前記シリコン酸化膜を、バッチ式熱処理炉を使用して、少なくとも昇温中での熱酸化と降温中での熱酸化のいずれか一方を含む前記熱酸化処理を行うことにより、剥離後の前記貼り合わせＳＯＩウェーハの埋め込み酸化膜が同心円形状の酸化膜厚分布となるように形成し、
さらに、前記ボンドウェーハの剥離後の前記貼り合わせＳＯＩウェーハに還元性熱処理を行うことにより、前記埋め込み酸化膜の膜厚レンジを前記還元性熱処理前の膜厚レンジよりも小さくすることを特徴とする貼り合わせＳＯＩウェーハの製造方法。
【請求項２】
前記還元性熱処理後の前記埋め込み酸化膜の膜厚レンジを１．０ｎｍ以下にすることを特徴とする請求項１に記載の貼り合わせＳＯＩウェーハの製造方法。
【請求項３】
前記還元性熱処理を１００％アルゴンガス雰囲気又は１００％水素ガス雰囲気、あるいはこれらの混合ガス雰囲気下で行うことを特徴とする請求項１又は請求項２に記載の貼り合わせＳＯＩウェーハの製造方法。
【請求項４】
前記同心円形状の酸化膜厚分布を凹形状の分布に形成することを特徴とする請求項１から請求項３のいずれか１項に記載の貼り合わせＳＯＩウェーハの製造方法。
【発明の詳細な説明】
【技術分野】
【０００１】
本発明は、イオン注入剥離法を利用する貼り合わせＳＯＩウェーハの製造方法に関する。
【背景技術】
【０００２】
近年、ＳＯＩウェーハの製造方法として、イオン注入したウェーハを接合後に剥離してＳＯＩウェーハを製造する方法（イオン注入剥離法：スマートカット法（登録商標）とも呼ばれる技術）が新たに注目され始めている。このイオン注入剥離法は、二枚のシリコンウェーハの内、少なくとも一方に酸化膜を形成すると共に、一方のシリコンウェーハ（ボンドウェーハ）の上面から水素イオンまたは希ガスイオン等のガスイオンを注入し、該ウェーハ内部に微小気泡層（封入層）を形成させる。
【０００３】
その後、該イオンを注入した方の面を酸化膜を介して他方のシリコンウェーハ（ベースウェーハ）と密着させ、その後熱処理（剥離熱処理）を加えて微小気泡層を劈開面として一方のウェーハ（ボンドウェーハ）を薄膜状に剥離し、さらに熱処理（結合熱処理）を加えて強固に結合してＳＯＩウェーハとする技術である（特許文献１参照）。
この方法では、劈開面（剥離面）は良好な鏡面となり、ＳＯＩ層の膜厚の均一性も高いＳＯＩウェーハが比較的容易に得られる。
【０００４】
しかし、イオン注入剥離法によりＳＯＩウェーハを作製する場合においては、剥離後のＳＯＩウェーハ表面にイオン注入によるダメージ層が存在し、また表面粗さが通常の製品レベルのシリコンウェーハの鏡面に比べて大きなものとなる。したがって、イオン注入剥離法では、このようなダメージ層、表面粗さを除去することが必要になる。従来、このダメージ層等を除去するために、結合熱処理後の最終工程において、タッチポリッシュと呼ばれる研磨代の極めて少ない鏡面研磨（取り代：１００ｎｍ程度）が行われていた。
【０００５】
ところが、ＳＯＩ層に機械加工的要素を含む研磨をしてしまうと、研磨の取り代が均一でないために、水素イオンなどの注入、剥離によって達成されたＳＯＩ層の膜厚均一性が悪化してしまうという問題が生じる。
【０００６】
このような問題点を解決する方法として、タッチポリッシュの代わりに高温熱処理を行って表面粗さを改善する平坦化処理が行われるようになってきている。
例えば、特許文献２では、剥離熱処理後又は結合熱処理後に、ＳＯＩ層の表面を研磨することなく、水素を含む還元性雰囲気下の熱処理（急速加熱・急速冷却熱処理（ＲＴＡ：Ｒａｐｉｄ  Ｔｈｅｒｍａｌ  Ａｎｎｅａｌｉｎｇ））を加えることが記載されている。
【０００７】
さらに、特許文献３では、剥離熱処理後（又は結合熱処理後）に、酸化性雰囲気下の熱処理によりＳＯＩ層に酸化膜を形成した後に該酸化膜を除去し、次に還元性雰囲気の熱処理（急速加熱・急速冷却熱処理（ＲＴＡ処理））を加えることが記載されている。
【０００８】
また、特許文献４では、剥離後のＳＯＩウェーハに、不活性ガス、水素ガス、あるいはこれらの混合ガス雰囲気下での平坦化熱処理の後に犠牲酸化処理を行うことにより、剥離面の平坦化とＯＳＦの回避を同時に達成している。
このように、タッチポリッシュの代わりに高温熱処理を行って表面粗さを改善する平坦化処理が行われるようになったことによって、現在では、直径３００ｍｍでＳＯＩ層の膜厚レンジ（面内の最大値から最小値を引いた値）が３ｎｍ以下の優れた膜厚均一性を有するＳＯＩウェーハが、イオン注入剥離法によって量産レベルで得られている。
【０００９】
また、近年の携帯型端末の普及に伴い、半導体デバイスの低消費電力化、微細化、高機能化が必要となっており、デザインルールで２２ｎｍ世代以降の有力な候補として、ＳＯＩウェーハを用いた完全空乏型のデバイス開発が行われている。この完全空乏型デバイスでは、ＳＯＩ層の膜厚が１０ｎｍ程度と非常に薄くなることに加えて、ＳＯＩ層の膜厚分布がデバイスの閾値電圧に影響することから、ＳＯＩ層の面内膜厚分布として、面内の膜厚レンジが１ｎｍ以下となる程度の均一性が求められている。
【００１０】
更に、近年、通常はベースウェーハとの絶縁に用いる埋め込み酸化膜層（以下では、ＢＯＸ膜とも呼ぶ）にバイアスを掛けることで、デバイスの閾値電圧を制御することが提案されており、この場合にはＢＯＸ膜厚を薄くしたＴｈｉｎ  ＢＯＸ型のＳＯＩウェーハを製造する必要が有り、且つＢＯＸ膜厚の面内分布に関しても高均一（具体的には膜厚レンジが１ｎｍ以下）にする必要がある。
【００１１】
このようなＴｈｉｎ  ＢＯＸ型の薄膜ＳＯＩウェーハを製造する方法に関し、ＳＯＩ層膜厚分布の均一化については、イオンインプラを多段にする方法や、イオンインプラの多段に加えてＳＯＩ層剥離後の酸化処理において、降温酸化（降温中に酸化膜を成長させる方法）を実施することでインプラ深さによるＳＯＩ層膜厚分布と酸化による面内取り代を相殺させる方法を行うことで膜厚レンジ１ｎｍ以下を達成している（特許文献５参照）。
【００１２】
また、特許文献６には、ＳＯＩウェーハの埋め込み酸化膜の厚さを減ずる処理として、水素ガス、アルゴンガス、またはこれらの混合ガス雰囲気下で１０００℃以上の温度で熱処理を行うことが記載されている。
【先行技術文献】
【特許文献】
【００１３】
【特許文献１】特開平５−２１１１２８号公報
【特許文献２】特開平１１−３０７４７２号公報
【特許文献３】特開２０００−１２４０９２号公報
【特許文献４】国際公開第２００３／００９３８６号
【特許文献５】特開２０１３−１２５９０９号公報
【特許文献６】特開２０１０−１４１１２７号公報
【発明の概要】
【発明が解決しようとする課題】
【００１４】
一方、ＢＯＸ膜厚の面内均一性については、Ｔｈｉｎ  ＢＯＸ型の薄膜ＳＯＩウェーハを試作し、ＳＯＩ層の面内膜厚レンジの工程内推移を調査した結果、ＳＯＩ層剥離後に行う平坦化熱処理の還元性雰囲気の熱処理において、ＢＯＸ膜厚の面内分布が悪化してしまうことが分かった。還元性の雰囲気によるＢＯＸ膜厚分布の悪化については、ＢＯＸ膜内のＳｉＯ２から酸素が還元されて、ＢＯＸ膜厚が減少する際の還元作用が面内で異なることで、面内膜厚分布が形成されることによる。
【００１５】
このようなＢＯＸ膜厚の還元作用によってＢＯＸ膜厚の面内分布が発生する要因としては、還元性熱処理工程中の昇降温中及び高温保持中の面内の温度分布や、還元されて外方拡散した酸素の気圧の分布などによるが、縦型炉のバッチ式熱処理炉においては同心円形状の分布になりやすいことが挙げられる。
【００１６】
これは、バッチ式の熱処理炉においては、熱源となるヒーターにウェーハ外周部が近く、ウェーハ中心部と外周部で温度差が生じやすいことや、プロセスガスがボートとチューブの間を流れるため、ウェーハ中心部と外周部で酸素分圧が生じやすいことなどが原因と推測される。このような還元性雰囲気下の熱処理（還元性熱処理）によるＢＯＸ膜厚分布のバラツキは、ＢＯＸ膜の厚さにかかわらず発生するが、特にＴｈｉｎ  ＢＯＸ型の薄膜ＳＯＩウェーハでは、より高い均一性が求められるため、大きな問題となってくる。
【００１７】
本発明は前述のような問題に鑑みてなされたもので、ＳＯＩ層剥離後に行う還元性熱処理によって発生する埋め込み酸化膜厚の面内分布のバラツキを抑制することができる貼り合わせＳＯＩウェーハの製造方法を提供することを目的とする。
【課題を解決するための手段】
【００１８】
上記目的を達成するために、本発明によれば、シリコン単結晶からなるボンドウェーハとベースウェーハの少なくとも一方のウェーハの表面にシリコン酸化膜を熱酸化処理により形成し、該ボンドウェーハの表面に水素イオン、希ガスイオンの少なくとも一種類のガスイオンをイオン注入してイオン注入層を形成し、該ボンドウェーハのイオン注入した表面と前記ベースウェーハの表面とを、前記シリコン酸化膜を介して貼り合わせた後、前記イオン注入層で前記ボンドウェーハを剥離することにより貼り合わせＳＯＩウェーハを製造する方法において、前記シリコン酸化膜を、バッチ式熱処理炉を使用して、少なくとも昇温中での熱酸化と降温中での熱酸化のいずれか一方を含む前記熱酸化処理を行うことにより、剥離後の前記貼り合わせＳＯＩウェーハの埋め込み酸化膜が同心円形状の酸化膜厚分布となるように形成し、さらに、前記ボンドウェーハの剥離後の前記貼り合わせＳＯＩウェーハに還元性熱処理を行うことにより、前記埋め込み酸化膜の膜厚レンジを前記還元性熱処理前の膜厚レンジよりも小さくすることを特徴とする貼り合わせＳＯＩウェーハの製造方法を提供する。
【００１９】
ボンドウェーハ剥離後の貼り合わせＳＯＩウェーハに還元性熱処理を行った場合、埋め込み酸化膜厚は同心円形状の面内分布となりやすい。従って、このように還元性熱処理によって形成される埋め込み酸化膜厚の面内分布を相殺するような面内分布を、シリコン酸化膜形成時に形成することで、均一性の良好な貼り合わせＳＯＩウェーハを確実に得ることができる。
【００２０】
このとき、前記還元性熱処理後の前記埋め込み酸化膜の膜厚レンジを１．０ｎｍ以下にすることができる。
本発明の方法であれば、確実にこのような良好な膜厚レンジを有するＳＯＩウェーハを得ることができる。
【００２１】
またこのとき、前記還元性熱処理を１００％アルゴンガス雰囲気又は１００％水素ガス雰囲気、あるいはこれらの混合ガス雰囲気下で行うことができる。
本発明の方法において、上記のガス雰囲気下で還元性熱処理を実施することが好適である。
【００２２】
このとき、前記同心円形状の酸化膜厚分布を凹形状の分布に形成することができる。
ボンドウェーハの剥離後の貼り合わせＳＯＩウェーハの還元性熱処理において、埋め込み酸化膜の膜厚分布は同心円状の凸形状になりやすいため、予め、埋め込み酸化膜の膜厚分布を凹形状としておくことで膜厚分布のバラツキを相殺でき、埋め込み酸化膜の均一性が良好な貼り合わせＳＯＩウェーハをより確実に得ることができる。
【発明の効果】
【００２３】
本発明のＳＯＩウェーハの製造方法であれば、ＳＯＩ層剥離後に行う還元性熱処理によって発生する埋め込み酸化膜厚の面内分布のバラツキを抑制することができる。
【図面の簡単な説明】
【００２４】
【図１】本発明の貼り合わせＳＯＩウェーハの製造方法の工程フロー図である。
【図２】ＢＯＸ膜厚分布が凹状になるようにシリコン酸化膜を形成した場合（実施例）の、本発明の貼り合わせＳＯＩウェーハの製造方法の工程フロー図である。
【図３】比較例における貼り合わせＳＯＩウェーハの製造方法の工程フローの簡略図である。
【発明を実施するための形態】
【００２５】
上述のように、ボンドウェーハ剥離後の還元性熱処理によって、埋め込み酸化膜（ＢＯＸ膜）の面内膜厚分布が悪化するという問題がある。
そこで、本発明者等は鋭意検討を重ねた結果、還元性熱処理によって形成される埋め込み酸化膜厚の面内分布を相殺するような面内分布を、シリコン酸化膜形成時に形成することで、埋め込み酸化膜の均一性が高い貼り合わせＳＯＩウェーハを確実に得られることに想到した。
【００２６】
更に、本発明者等は、シリコン酸化膜形成時に、バッチ式熱処理炉内で、少なくとも昇温中での熱酸化と降温中での熱酸化のいずれか一方を含む熱酸化処理を行うことにより、還元性熱処理により形成される面内分布の悪化を相殺できることに想到し、本発明を完成させた。
【００２７】
以下、本発明について詳細に説明する。
本発明におけるＳＯＩウェーハを製造する方法は、イオン注入剥離法を用いる。図１は、イオン注入剥離法を用いた本発明の貼り合わせＳＯＩウェーハの製造方法の工程フロー図を示す。
まず、図１の工程（ａ）では、ボンドウェーハと支持基板となるベースウェーハとして例えば鏡面研磨されたシリコン単結晶ウェーハを用意する。
【００２８】
次に、図１の工程（ｂ）では、バッチ式熱処理炉を使用して、熱酸化処理によりボンドウェーハにシリコン酸化膜を形成する。このシリコン酸化膜は、ベースウェーハのみに形成してもよいし、両ウェーハに形成してもよい。
本発明において、このシリコン酸化膜を形成する熱酸化処理工程では、少なくとも昇温中での熱酸化と降温中での熱酸化のいずれか一方を含む熱酸化処理を行うことで、剥離後の貼り合わせＳＯＩウェーハの埋め込み酸化膜が同心円形状の酸化膜厚分布となるようにシリコン酸化膜を形成する。
【００２９】
バッチ式熱処理炉では、降温時に熱酸化処理を行うと凸形状の酸化膜厚分布が面内で形成されやすい。これは、バッチ式熱処理炉の降温中にはシリコン単結晶ウェーハ外周部の方が中央部よりも放熱しやすく、相対的に低温になることによる。したがって、降温中に酸化処理すれば、シリコン酸化膜（剥離後のＢＯＸ膜）の面内分布を同心円状の凸形状にできる。
【００３０】
更に、降温酸化によって形成される凸形状の大きさは、降温酸化する際の温度が高く、初期温度と酸化終了までの温度差が大きく、温度勾配が強く、バッチ内の上面のウェーハとの隙間の大きさ（スロット間隔）が狭いほど中心部と外周部での膜厚差が大きくなる。従って、これらのパラメーターを適切に選択することで所望の面内分布を持った凸状の酸化膜が得られる。またこのとき、必要に応じて等温保持中の酸化を組み合わせても良い。
【００３１】
逆に、昇温時に酸化処理を行うと同心円状の凹形状の酸化膜厚分布を面内で形成することができる。昇温はウェーハの周辺部から高温化されるためである。このときも、上述したように、昇温酸化する際の温度、温度差、温度勾配、スロット間隔等のパラメーターを適切に選択することで所望の面内分布を持った凹状の酸化膜が得られる。またこのときも、必要に応じて等温保持中の酸化を組み合わせて良い。
【００３２】
このように、同心円状の凸形状の酸化膜厚分布は、昇温酸化を行わずに降温酸化のみを行い、必要に応じて等温保持中の酸化を組み合わせることによって形成することができ、同心円状の凹形状の酸化膜厚分布は、降温酸化を行わずに昇温酸化のみを行い、必要に応じて等温保持の酸化を組み合わせることによって形成することができる。また、昇温酸化と降温酸化を適宜組み合わせれば、所望の同心円状の膜厚分布を有する酸化膜を精度よく形成することができる。
【００３３】
次に、図１の工程（ｃ）では、水素イオン、希ガスイオン等のガスイオンを注入して、ボンドウェーハの内部にイオン注入層を形成する。
【００３４】
次に、図１の工程（ｄ）では、ボンドウェーハのイオン注入された側の表面とベースウェーハの表面とをシリコン酸化膜を介して密着させて貼り合わせる。
なお、貼り合わせる前に、ウェーハの表面に付着しているパーティクルおよび有機物を除去するため、両ウェーハに貼り合わせ前に洗浄を行ってもよい。
【００３５】
次に、図１の工程（ｅ）では、イオン注入層を境界としてボンドウェーハを剥離させ、ベースウェーハ上に埋め込みシリコン酸化膜とＳＯＩ層を形成し、貼り合わせＳＯＩウェーハを得る。
また図１には記載していないが、剥離工程（ｅ）の後に犠牲酸化処理（熱酸化後、形成した熱酸化膜を除去）等を行い、イオン注入層のダメージ層を除去しても良い。
【００３６】
その後、図１の工程（ｆ）では、還元性雰囲気下で熱処理（還元性熱処理）を行う。尚、本発明の還元性雰囲気とは、熱処理によりＢＯＸ内のＳｉＯ２から酸素が還元されて、ＢＯＸ膜厚が減少する現象が発生する雰囲気を意味しており、具体的には、１００％アルゴンガス雰囲気や１００％水素ガス雰囲気、あるいは、これらの混合ガス雰囲気等が好適な例として挙げられるが、これには限定されない。
【００３７】
イオン注入剥離法によりＳＯＩウェーハを作製する際、剥離後の貼り合わせＳＯＩウェーハに剥離面の平坦化やダメージ除去を目的とする還元性熱処理を行う場合、ウェーハの外周部の取り代が大きくなりやすいことから、還元性熱処理後のＢＯＸ膜厚分布は、通常は同心円状の凸形状になりやすい。もちろん、熱処理条件次第では同心円状の凹形状になる場合もある。
【００３８】
従って、本発明のように還元性熱処理後のＢＯＸ膜厚分布や還元性熱処理によるＢＯＸ膜厚の取り代の分布に応じて、ＢＯＸ酸化時（熱酸化処理工程（ｂ））の熱処理条件として、昇温酸化や降温酸化を適切に組み合わせることによって、還元性熱処理後のＢＯＸ酸化膜厚分布を均一化できる。
【００３９】
また、上述のように、還元性熱処理後のＢＯＸ膜厚分布は、通常は同心円状の凸形状になりやすいため、貼り合わせ前に形成するシリコン酸化膜の同心円形状の酸化膜厚分布を凹形状の分布に形成することが好ましい。
このようにすれば、均一性の高いＢＯＸ膜を有する貼り合わせＳＯＩウェーハを容易に得られる。
【００４０】
図２に、貼り合わせ前の熱酸化処理工程（ｂ）において、剥離工程（ｅ）後のＢＯＸ膜厚分布が凹状になるようにシリコン酸化膜を形成した場合の本発明の製造方法を示す。
この場合、図２の（ｂ）に示すように、シリコン単結晶からなるボンドウェーハ１０に同心円状の凹形状の膜厚分布を有するシリコン酸化膜１１が形成される。
【００４１】
そしてこのように、熱酸化処理工程（ｂ）にて凹形状のシリコン酸化膜厚分布を形成した場合、図２の（ｅ）に示すように、剥離工程（ｅ）後、ベースウェーハ１２とＳＯＩ層１４との間に同心円状の凹形状の埋め込み酸化膜（ＢＯＸ膜）１３を有する貼り合わせＳＯＩウェーハ１５が得ることができる。
そして、図２の（ｅ）で得られた貼り合わせＳＯＩウェーハ１５に還元性熱処理工程（ｆ）を施すと、この還元性熱処理で形成されるはずの凸形状のＢＯＸ膜厚分布が、予め形成されている凹形状のＢＯＸ膜厚分布により相殺され、還元性熱処理による均一性の悪化を抑制することができる。その結果、図２の（ｆ）に示すように、ＢＯＸ膜の均一性が高い貼り合わせＳＯＩウェーハを得ることができる。
【００４２】
図２では、還元性熱処理で形成されるＢＯＸ膜厚分布が凸形状となることを前提として説明したが、還元性熱処理で形成されるＢＯＸ膜厚分布が凹形状となる場合、熱酸化処理工程（ｂ）にて、剥離後のＢＯＸ膜厚分布が凸状になるようにシリコン酸化膜１１を形成すればよい。
【００４３】
また、本発明では、還元性熱処理後の埋め込み酸化膜（ＢＯＸ膜）の膜厚レンジを１．０ｎｍ以下にすることができる。
このような製造方法であれば、近年、Ｔｈｉｎ  ＢＯＸ型の薄膜ＳＯＩウェーハに要求されているＢＯＸ膜厚レンジ１ｎｍ以下を十分に満たし、更には、０．５ｎｍ以下をも満たした、より均一性の高い貼り合わせＳＯＩウェーハを得ることができる。
【実施例】
【００４４】
以下、本発明の実施例及び比較例を示して本発明をより具体的に説明するが、本発明はこれらに限定されるものではない。
【００４５】
（実施例）
直径３００ｍｍのシリコン単結晶からなるボンドウェーハのみにシリコン酸化膜（剥離後にＢＯＸ膜となるシリコン酸化膜）を厚さ３０ｎｍで作製後（図１の（ｂ））、水素イオン注入を行った（図１の（ｃ））。
【００４６】
シリコン酸化膜の形成は、バッチ式熱処理炉を使用して、９００℃〜９５０℃の昇温中及び、９５０℃での等温保持中において酸素ガスを導入して、ドライ酸化の昇温酸化を行った。また、昇温酸化の効果を高めるため、９００℃〜９５０℃の昇温酸化中の昇温レートを１℃／ｍｉｎとした。（尚、酸化炉へのウェーハ投入時の温度は６００℃で、６００℃〜９００℃の昇温レートは５℃／ｍｉｎとした。）
昇温酸化後のシリコン酸化膜の面内分布は面内レンジで０．８ｎｍ、分布は、図２の（ｂ）のように、外周部が中心部より厚い凹形状の同心円形状分布であった。
【００４７】
水素イオン注入は２回分割注入とし、１回目の注入としてＨ＋、３０ｋｅＶ、２．６ｅ１６ｃｍ−２、注入角度０度、ノッチオリエンテーション角度０度の注入を、２回目の注入としてＨ＋、３０ｋｅＶ、２．６ｅ１６ｃｍ−２、注入角度０度、ノッチオリエンテーション角度９０度で注入を行った。
【００４８】
水素イオン注入後、ベースウェーハと貼り合わせ（図１の（ｄ））、５００℃で３０分の窒素雰囲気熱処理により、水素イオン注入層で剥離した（図１の（ｅ））。剥離直後のＳＯＩ層の膜厚は３３０ｎｍであった。
その後、９００℃のパイロジェニック酸化処理を行って剥離面に２５０ｎｍの熱酸化膜（犠牲酸化膜）を形成した後、形成された酸化膜を１０％ＨＦ水溶液で除去することによって、イオン注入のダメージ層を除去した。
【００４９】
その後、表面を平坦化するため、１２００℃で１時間、１００％Ａｒ雰囲気の還元性熱処理を行った（図１の（ｆ））。
還元性熱処理後のＢＯＸ膜厚は２５ｎｍまで薄膜化され、ＢＯＸ膜厚面内分布は膜厚レンジ：０．４ｎｍと還元性熱処理前よりも改善され、図２の（ｆ）のようなＢＯＸ膜の均一性が高い貼り合わせＳＯＩウェーハを得た。
【００５０】
更にその後、９５０℃のパイロジェニック酸化処理を行って４００ｎｍの熱酸化膜（犠牲酸化膜）を形成した後、形成された熱酸化膜を１０％ＨＦ水溶液で除去して、１０ｎｍ（±０．５ｎｍ）のＳＯＩ層を作製した。この犠牲酸化膜除去後（薄膜化後）のＢＯＸ膜厚は、還元性熱処理後と同じくＢＯＸ膜の均一性が高く良好な貼り合わせＳＯＩウェーハであった。
【００５１】
（比較例）
従来のように一定温度９５０℃によるボンドウェーハの酸化を行ったこと以外、実施例と同様な条件で貼り合わせＳＯＩウェーハを作製した。
このとき、図３の（ｂ）に示すように、ボンドウェーハ１１０表面のシリコン酸化膜１１１の面内分布は均一な分布であった。また、シリコン酸化膜１１１の面内分布は面内レンジで０．２ｎｍであった。（尚、熱酸化処理炉へのウェーハ投入温度は６００℃で、６００℃〜９５０℃の昇温レートは５℃／ｍｉｎとし、９５０℃に達した後に酸素ガスを導入して、一定温度でドライ酸化を行った。）
【００５２】
その後、実施例と同様に熱処理による剥離を行い貼り合わせＳＯＩウェーハ１１５を作製したが、この時点ではベースウェーハ１１２とＳＯＩ層１１４の間のＢＯＸ膜１１３の膜厚の面内分布は、図３の（ｅ）に示すように均一であった。
【００５３】
その後、実施例と同様の還元性熱処理を行ったところ、ＢＯＸ膜１１３の膜厚面内分布は膜厚レンジ：１．１ｎｍと還元性熱処理前よりも悪化し、図３の（ｆ）のように、同心円状の凸形状の面内分布となってしまった。
更にその後、９５０℃のパイロジェニック酸化処理を行って４００ｎｍの熱酸化膜（犠牲酸化膜）を形成した後、形成された熱酸化膜を１０％ＨＦ水溶液で除去して、１０ｎｍ（±０．５ｎｍ）のＳＯＩ層を作製した。
このときのＢＯＸ膜の膜厚レンジも１ｎｍを超えてしまっていた。
【００５４】
上記実施例、比較例のシリコン酸化膜形成条件、イオン注入剥離条件、還元性熱酸化処理条件、犠牲酸化処理条件、及び結果を表１に示す。
【００５５】
【表１】
2015170796.tif 000003
【００５６】
表１により、実施例ではＢＯＸ膜厚分布が膜厚レンジで０．５ｎｍを下回り良好な面内分布が得られたのに対し、比較例では１．１ｎｍとなり近年のＢＯＸ膜厚レンジ１ｎｍ以下という要求を満たす面内分布が得られないことが判った。
【００５７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００５８】
１０…ボンドウェーハ、  １１…シリコン酸化膜、
１２…ベースウェーハ、  １３…埋め込み酸化膜（ＢＯＸ膜）、
１４…ＳＯＩ層、  １５…貼り合わせＳＯＩウェーハ。
【図１】
2015170796.tif 000004
【図２】
2015170796.tif 000005
【図３】
2015170796.tif 000006